ПЯТИСЛОЙНАЯ БАРЬЕРНАЯ ПЛЕНКА, СПОСОБ СВАРИВАНИЯ И ИХ ПРИМЕНЕНИЕ ДЛЯ УПАКОВКИ ПИЩЕВЫХ ПРОДУКТОВ

1. Барьерная пленка, составленная из пяти наложенных друг на друга слоев, включающая:
центральный барьерный слой, содержащий первую смесь из сополимера этилена и винилового спирта, составляющего основную долю по весу, и полиамида,
два наружных слоя, содержащих вторую смесь сополимеров этилена и α-олефинов,
два адгезивных слоя между центральным слоем и двумя наружными слоями соответственно,
отличающаяся тем, что
3
3
3
вторая смесь сополимеров этилена и α-олефинов по меньшей мере только в одном из наружных слоев содержит только первый сополимер этилена и α-олефина, имеющий плотность, меньше чем или равную 0,925 г/см, и больше чем или равную 0,915 г/см, и второй металлоценовый сополимер этилена и α-олефина, имеющий плотность, меньше чем или равную 0,910 г/см,
причем доли второго сополимера относительно веса его наружного слоя составляют величину, больше чем или равную 20%, и меньше чем или равную 45%,
причем температура начала сварки для получения разрывного усилия на сварном шве, больше чем или равного 15 Н/30 мм, составляет ниже, чем 120°С;
причем разрывное усилие на сварном шве пленки составляет значение, больше чем или равное 10 Н/30 мм, после пребывания в водяной ванне в течение полутора часов при температуре 85°С.
2. Пленка по п.1, отличающаяся тем, что первый сополимер второй смеси представляет собой линейный полиэтилен низкой плотности (LLDPE).
3. Пленка по п.1 или 2, отличающаяся тем, что доля первого сополимера относительно веса наружного слоя составляет значение, больше чем или равное 40%.
4. Пленка по п.1 или 2, отличающаяся тем, что доля второго сополимера относительно веса его наружного слоя составляет значение, больше чем или равное 35%.
3
5. Пленка по п.1 или 2, отличающаяся тем, что второй сополимер второй смеси имеет плотность, меньше чем или равную 0,905 г/см.
6. Пленка по п.1 или 2, отличающаяся тем, что каждый наружный слой содержит названную вторую смесь сополимеров этилена и α-олефинов.
7. Пленка по п.1 или 2, отличающаяся тем, что первая смесь барьерного слоя содержит по меньшей мере 80% по весу сополимера этилена и поливинилового спирта (EVOH).
8. Пленка по п.1 или 2, отличающаяся тем, что первая смесь барьерного слоя включает сополиамид 6/6-6.
9. Пленка по п.1 или 2, отличающаяся тем, что первая смесь барьерного слоя включает тройной полиамидный сополимер (терполимер) 6/6-6/12.
10. Пленка по п.9, отличающаяся тем, что доля тройного полиамидного сополимера 6/6-6/12 в первой смеси барьерного слоя составляет менее, чем 9%.
11. Пленка по п.1 или 2, отличающаяся тем, что по меньшей мере один из промежуточных слоев включает полиэтилен с привитым малеиновым ангидридом.
12. Пленка по п.1 или 2, отличающаяся тем, что по меньшей мере один из промежуточных слоев включает линейный полиэтилен низкой плотности (LLDPE) с привитым малеиновым ангидридом.
13. Пленка по п.1 или 2, отличающаяся тем, что каждый промежуточный слой имеет толщину по меньшей мере 2 микрометра.
14. Пленка по п.1 или 2, отличающаяся тем, что интервал свариваемости для разрывного усилия на сварном шве, больше чем или равного 10 Н/30 мм, включает диапазон от 115 до 135°С.
15. Пленка по п.1 или 2, отличающаяся тем, что интервал свариваемости для разрывного усилия на сварном шве, больше чем или равного 15 Н/30 мм, включает диапазон от 115 до 135°С.
16. Пленка по п.1 или 2, отличающаяся тем, что модуль упругости составляет значение, больше чем или равное 700 МПа.
3
2
17. Пленка по п.1 или 2, отличающаяся тем, что проницаемость кислорода при степени влажности 0% и при температуре 23°С составляет значение, меньшее чем или равное 20 см/м/24 ч.
3
2
18. Пленка по п.1 или 2, отличающаяся тем, что проницаемость кислорода при степени влажности 80% и при температуре 23°С составляет значение, меньшее чем или равное 25 см/м/24 ч.
19. Пленка по п.1 или 2, отличающаяся тем, что она является симметричной относительно центрального барьерного слоя.
20. Пленка по п.п.1 или 2, отличающаяся тем, что она имеет общую толщину, меньше чем или равную 30 микрометрам.
21. Пленка по п.п.1 или 2, отличающаяся тем, что барьерный слой имеет толщину, больше чем или равную 4 микрометрам.
22. Способ сваривания по меньшей мере двух стенок упаковки, причем стенки составлены из пленки по любому из предшествующих пунктов, включающий по меньшей мере одну стадию прижатия к стенкам нагревательного выступающего вперед элемента для их сваривания,
отличающийся тем, что
температура сварочного элемента составляет значение, меньше чем или равное 130°С.
23. Способ сваривания по п.22, отличающийся тем, что после стадии прижатия сварочного элемента следует по меньшей мере одна стадия проведения по меньшей мере через одну усадочную печь с временем пребывания в усадочной печи, меньше чем или равным 4 с, при температуре усадочной печи, больше чем или равной 150°С.
24. Способ сваривания по п.23, отличающийся тем, что скорость усадки пленки является больше чем или равной 10% в с.
25. Применение способа по любому из пп.22-24 для сваривания упаковки с пищевым продуктом в модифицированной атмосфере.